Dispositif piézoélectrique comprenant un substrat (300) recouvert par un empilement, l’empilement comprenant des couches piézoélectriques organiques (400), des premières électrodes (100) et des deuxièmes électrodes (200), chaque couche piézoélectrique organique (400) étant disposée entre une première électrode (100) et une deuxième électrode (200), chaque couche piézoélectrique organique (400) comprenant, de préférence, une matrice polymérique en PVDF, en un copolymère de PVDF ou en un terpolymère de PVDF, ou une résine, caractérisé en ce que les premières électrodes (100) et les deuxièmes électrodes (200) sont en un mélange comprenant du PEDOT :PSS, une première molécule ayant un groupe époxy et une deuxième molécule, la deuxième molécule étant un phosphonate de sodium, un sulfonate de sodium ou un carboxylate de sodium. Dispositif selon la revendication 1, caractérisé en ce que la première molécule ayant un groupe époxy est choisie parmi le (3-Glycidyloxypropyl)triméthoxysilane, le 3-Glycidoxypropyldiméthyléthoxysilane et le Glycidyl 2,2,3,3-tétrafluoropropyl éther. Dispositif selon l’une revendications 1 et 2, caractérisé en ce que le mélange comprend de 2 à 5% massique de première molécule ayant un groupe époxy. Dispositif selon l’une quelconque des revendications précédentes, caractérisé en ce que la deuxième molécule chargée ayant un ion sodium est choisie parmi le sel monosodium de 3-(Trihydroxysilyl)propyl méthylphosphonate, le sel hydraté de sodium de Fosmidomycin, le sel de sodium de l’acide 1-Hexanesulfonique et le sel hydraté de sodium d’acide (2E)-Pentènedioique. Dispositif selon l’une quelconque des revendications précédentes, caractérisé en ce que le mélange comprend de 2 à 10% massique de deuxième molécule chargée ayant un ion sodium. Dispositif selon l’une quelconque des revendications précédentes, caractérisé en ce le mélange comprend au moins 70% massique de PEDOT :PSS. Dispositif selon l’une quelconque des revendications précédentes, caractérisé en ce le mélange comprend du sorbitan. Dispositif selon l’une quelconque des revendications précédentes, caractérisé en ce le mélange comprend de 0,1 à 1% massique de 2,2,3,3,3-pentafluoro-1-propanol. Dispositif selon l’une quelconque des revendications précédentes, caractérisé en ce que le mélange comprend entre 2 et 5 % massique de (3-Glycidyloxypropyl)triméthoxysilane, entre 2 et 10% massique de 3-(Trihydroxysilyl)propyl méthylphosphonate, au moins 70% massique de PEDOT :PSS, 1% massique de Sorbitan et 1% massique de 2,2,3,3,3-pentafluoro-1-propanol. Procédé de fabrication d’un dispositif piézoélectrique comprenant un substrat (300) recouvert par un empilement, l’empilement comprenant des couches piézoélectriques organiques (400), des premières électrodes (100) et des deuxièmes électrodes (200), chaque couche piézoélectrique organique (400) étant disposée entre une première électrode (100) et une deuxième électrode (200), chaque couche piézoélectrique organique (400) comprenant, de préférence, une matrice polymérique en PVDF, en un copolymère de PVDF ou en un terpolymère de PVDF, caractérisé en ce que les premières électrodes (100) et les deuxièmes électrodes (200) sont formées en déposant, sur les couches piézoélectriques organiques (400), une solution comprenant un solvant, du PEDOT :PSS, une première molécule ayant un groupe époxy et une deuxième molécule, la deuxième molécule étant un phosphonate de sodium, un sulfonate de sodium ou un carboxylate de sodium. Procédé selon la revendication 10, caractérisé en ce que le mélange comprend entre 2 et 5 % massique de (3-Glycidyloxypropyl)triméthoxysilane, entre 2 et 10% massique de 3-(Trihydroxysilyl)propyl méthylphosphonate et au moins 70% massique de PEDOT :PSS. Procédé selon l’une des revendications 10 et 11, caractérisé en ce que le mélange comprend en outre 1% massique de sorbitan et 1% massique de 2,2,3,3,3-pentafluoro-1-propanol.